(57)【要約】【課題】電荷輸送層用塗布液を特殊な環境で長期間保存した場合にも塗料に着色を生じにくい電荷輸送層用塗布液を用いた電子写真感光体の製造方法を提供する。【解決手段】電荷輸送層用塗布液が少なくとも（α）電荷輸送物質、（β）ポリカーボネート樹脂及びポリエステル樹脂からなる群より選択される少なくとも１種、（γ）キシレン及びトルエンからなる群より選択される少なくとも１種、（δ）シクロペンタノン、及び(ε)酸化防止剤、を含有し、該電荷輸送層用塗布液中の該（δ）の含有量が、該（γ）と該（δ）との合計質量中の５０質量％以上９５質量％以下であり、該電荷輸送層用塗布液中の該（ε）の含有量が、該（α）に対して０．００１質量％以上１０質量％以下である。【選択図】  なし【特許請求の範囲】
【請求項１】
電荷輸送層用塗布液において、該電荷輸送層用塗布液が少なくとも、
（α）電荷輸送物質、
（β）ポリカーボネート樹脂及びポリエステル樹脂からなる群より選択される少なくとも１種、
（γ）キシレン及びトルエンからなる群より選択される少なくとも１種、
（δ）シクロペンタノン、及び
（ε)酸化防止剤
を含有し、
該電荷輸送層用塗布液中の該（δ）の含有量が、該（γ）と該（δ）との合計質量中の５０質量％以上９５質量％以下であり、
該電荷輸送層用塗布液中の該（ε）の含有量が、該（α）に対して０．００１質量％以上１０質量％以下である
ことを特徴とする電荷輸送層用塗布液。
【請求項２】
前記酸化防止剤が、下記式（Ｈ―１）、（Ｈ―４）及び（Ｈ―１０）で示される化合物からなる群から選ばれる少なくとも１つの化合物である請求項１に記載の電荷輸送層用塗布液。
【化１】
2019164241.tif 000047
【請求項３】
電荷発生層と電荷輸送層とを有する電子写真感光体の製造方法において、
電荷発生物質を含有する該電荷発生層を形成する工程と、
請求項１又は２に記載の電荷輸送層用塗布液を塗布して塗膜を形成し、該塗膜を乾燥させて該電荷輸送層を形成する工程と
を有することを特徴とする電子写真感光体の製造方法。
【発明の詳細な説明】
【技術分野】
【０００１】
本発明は、電荷輸送層用塗布液および電子写真感光体の製造方法に関する。
【背景技術】
【０００２】
近年、電子写真装置ユーザーの多様化が進み、出力される画像には従来のものよりも高画質、高安定性が求められている。
画像品質を安定的に維持するためには、長期にわたる繰り返し印刷を行っても電子写真感光体の表面が摩耗したり、傷が形成されたりすることなく、機械的耐久性に優れることが重要である。機械的耐久性を向上させるためには表面層に硬化系の保護層を設けること、機械的耐久性の高い樹脂を用いること、フィラーを分散すること等の技術が一般的に用いられる。
【０００３】
このような機能を満足するために、電子写真感光体の各層を形成するための塗布液に求められる特性としては、以下のものが挙げられる。溶質を良好に溶解させること、保管によって性質が変化しないこと、塗布性が良好であること、既に形成された下層を著しく侵さないことなど。
ここで特許文献１には、保管によって性質が変化しない技術として以下のものを特定の割合で含有する電荷輸送層用塗布液が開示されている。電荷輸送物質と、ポリカーボネート樹脂及びポリエステル樹脂からなる群より選択される少なくとも１種と、キシレン及びトルエンからなる群より選択される少なくとも１種と、シクロペンタノン。
【先行技術文献】
【特許文献】
【０００４】
【特許文献１】特開２０１７-９０８１５号公報
【発明の概要】
【発明が解決しようとする課題】
【０００５】
しかしながら、特許文献１に記載の技術を用いても、長期間にわたり電荷輸送層用塗布液を特殊な環境（高温高湿環境や温度変化の大きな環境）に保管したときに該電荷輸送層用塗布液の経時変化によって塗料に着色を生じる場合があることが分かった。
本発明の目的は、長期間の保存を行った場合にも塗料に着色を生じにくい電荷輸送層用塗布液と、該電荷輸送層用塗布液を用いた電子写真感光体の製造方法とを提供することにある。
【課題を解決するための手段】
【０００６】
本発明に係る電荷輸送層用塗布液は、該電荷輸送層用塗布液が少なくとも、
（α）電荷輸送物質、
（β）ポリカーボネート樹脂及びポリエステル樹脂からなる群より選択される少なくとも１種、
（γ）キシレン及びトルエンからなる群より選択される少なくとも１種、
（δ）シクロペンタノン、および
（ε)酸化防止剤
を含有し、
該電荷輸送層用塗布液中の該（δ）の含有量が、該（γ）と該（δ）との合計質量中の５０質量％以上９５質量％以下であり、
該電荷輸送層用塗布液中の該（ε）の含有量が該（α）に対して０．００１質量％以上１０質量％以下である、ことを特徴とする。
【０００７】
また、本発明に係る電子写真感光体の製造方法は、電荷発生層と電荷輸送層とを有する電子写真感光体の製造方法において、電荷発生層物質を含有する該電荷発生層を形成する工程と、上記電荷輸送層用塗布液を塗布して塗膜を形成し、該塗膜を乾燥させて該電荷輸送層を形成する工程と、を有することを特徴とする。該電荷輸送層用塗布液が少なくとも
（α）電荷輸送物質
（β）ポリカーボネート樹脂及びポリエステル樹脂からなる群より選択される少なくとも１種
（γ）キシレン及びトルエンからなる群より選択される少なくとも１種
（δ）シクロペンタノン、および
（ε）酸化防止剤
を含有し、
該電荷輸送層用塗布液中の該（δ）の含有量が、該（γ）と該（δ）との合計質量中の５０質量％以上９５質量％以下であり
該電荷輸送層用塗布液中の該（ε）の含有量が、該（α）に対して０．００１質量％以上１０質量％以下
であることを特徴とする。
【発明の効果】
【０００８】
本発明によれば、長期間の保存を行った場合にも塗料に着色を生じにくい電荷輸送層用塗布液を用いた電子写真感光体の製造方法を提供するである電子写真感光体を提供することができる。
【図面の簡単な説明】
【０００９】
【図１】電子写真感光体を備えたプロセスカートリッジを有する電子写真装置の概略構成の一例を示す図。
【発明を実施するための形態】
【００１０】
以下、好適な実施の形態を挙げて、本発明を詳細に説明する。
特許文献１において開示された技術に対して、本発明に係る電荷輸送層用塗布液は、酸化防止剤を特定の量含有している。
本発明者らは、電荷輸送層用塗布液に（α）、（β）、（γ）、（δ）、及び（ε）を特定の量含有することにより、電荷輸送層用塗布液の着色が抑制される理由は（ε）が電荷輸送層用塗布液の酸化を抑制するためだろうと推測している。
このような理由により、本発明の効果を達成することが可能となる。
【００１１】
＜（α）電荷輸送物質について＞
本発明において、（α）は電荷輸送物質を示す。好ましい電荷輸送物質としては、トリアリールアミン化合物、ヒドラゾン化合物、スチリル化合物、スチルベン化合物、エナミン化合物が挙げられる。
好ましくは下記式（Ａ−１）〜（Ａ−９）で示される構造を有する化合物であり、分子量が３０００以下であることが好ましい。さらには（Ａ−１）〜（Ａ−４）の構造を有する電荷輸送物質であることが好ましい。
【００１２】
【化１】
2019164241.tif 000002
【００１３】
【化２】
2019164241.tif 000003
【００１４】
【化３】
2019164241.tif 000004
【００１５】
【化４】
2019164241.tif 000005
【００１６】
【化５】
2019164241.tif 000006
【００１７】
【化６】
2019164241.tif 000007
【００１８】
【化７】
2019164241.tif 000008
【００１９】
【化８】
2019164241.tif 000009
【００２０】
【化９】
2019164241.tif 000010
【００２１】
＜（β）ポリカーボネート樹脂、ポリエステル樹脂について＞
（β）はポリカーボネート樹脂またはポリエステル樹脂であり、これらは、単独、混合または共重合体として、１種または２種以上用いることができる。
本発明において、前記ポリカーボネート樹脂は下記式（Ｃ）で示される繰り返し構造単位を有するポリカーボネート樹脂であることが好ましい。また、本発明において、前記ポリエステル樹脂は下記式（Ｄ）で示される繰り返し構造単位を有するポリエステル樹脂であることが好ましい。
【００２２】
【化１０】
2019164241.tif 000011
【００２３】
【化１１】
2019164241.tif 000012
【００２４】
式（Ｃ）中、Ｒ１１〜Ｒ１４は、それぞれ独立に、水素原子またはメチル基を示す。Ｘ１は、単結合、シクロヘキシリデン基、または、下記式（Ｅ）で示される２価の基を示す。
式（Ｄ）中、Ｒ２１〜Ｒ２４は、それぞれ独立に、水素原子またはメチル基を示す。Ｘ２は、単結合、シクロヘキシリデン基、または、下記式（Ｅ）で示される２価の基を示す。Ｙ１は、ｍ−フェニレン基、ｐ−フェニレン基または２つのｐ−フェニレン基が酸素原子を介して結合した２価の基を示す。
【００２５】
【化１２】
2019164241.tif 000013
【００２６】
式（Ｅ）中、Ｒ３１およびＲ３２は、それぞれ独立に、水素原子、メチル基またはフェニル基を示す。
以下に、式（Ｃ）で示されるポリカーボネート樹脂の繰り返し構造単位の具体例を示す。
【００２７】
【化１３】
2019164241.tif 000014
【００２８】
【化１４】
2019164241.tif 000015
【００２９】
【化１５】
2019164241.tif 000016
【００３０】
【化１６】
2019164241.tif 000017
【００３１】
【化１７】
2019164241.tif 000018
【００３２】
【化１８】
2019164241.tif 000019
【００３３】
【化１９】
2019164241.tif 000020
【００３４】
【化２０】
2019164241.tif 000021
【００３５】
ポリカーボネート樹脂は上記の（Ｃ−１）〜（Ｃ−８）の構造単位のうち、１種の重合体でも、２種以上の共重合体であってもよい。
以下に、式（Ｄ）で示されるポリエステル樹脂の繰り返し構造単位の具体例を示す。
【００３６】
【化２１】
2019164241.tif 000022
【００３７】
【化２２】
2019164241.tif 000023
【００３８】
【化２３】
2019164241.tif 000024
【００３９】
【化２４】
2019164241.tif 000025
【００４０】
【化２５】
2019164241.tif 000026
【００４１】
【化２６】
2019164241.tif 000027
【００４２】
【化２７】
2019164241.tif 000028
【００４３】
【化２８】
2019164241.tif 000029
【００４４】
【化２９】
2019164241.tif 000030
【００４５】
ポリエステル樹脂は上記の（Ｄ−１）〜（Ｄ−９）の構造単位のうち、１種の重合体でも、２種以上の共重合体であってもよい。
上記ポリカーボネート樹脂、および上記ポリエステル樹脂は、例えば従来からのホスゲン法で合成することができる。また、エステル交換法によって合成することも可能である。
【００４６】
上記ポリカーボネート樹脂、および上記ポリエステル樹脂のその共重合形態は、ブロック共重合、ランダム共重合、交互共重合などいずれの形態であってもよい。
これらのポリカーボネート樹脂、およびポリエステル樹脂の重量平均分子量としては２００００以上３０００００以下が好ましく、溶解性の観点から２００００以上２０００００以下がより好ましい。本発明における樹脂の重量平均分子量とは、特開２００７−７９５５５号公報に記載の方法により測定されたポリスチレン換算の重量平均分子量である。
【００４７】
また、（β）として、ポリカーボネート樹脂、およびポリエステル樹脂は上記の式（Ｃ）または（Ｄ）で示される構造単位に加えて、シロキサン構造を含む繰り返し構造を有する共重合体であってもよい。具体的には、下記式（Ｆ−１）、（Ｆ−２）で示される構造単位が挙げられる。さらには下記式（Ｆ−３）で示される繰り返し構造単位を有してもよい。
【００４８】
【化３０】
2019164241.tif 000031
【００４９】
【化３１】
2019164241.tif 000032
【００５０】
【化３２】
2019164241.tif 000033
【００５１】
また、電荷輸送層に含有される結着樹脂はポリカーボネート樹脂およびポリエステル樹脂に限定されることはなく、下記式（Ｇ−１）で示されるようなものを含有していてもよい。
【００５２】
【化３３】
2019164241.tif 000034
【００５３】
さらに、電荷輸送層に含有される結着樹脂は、実施例において後述するような合成法により合成されたシロキサン構造を有する樹脂などを含有していてもよい。
電荷輸送層には、必要に応じて、例えば、紫外線吸収剤、可塑剤、シリコーンオイルなどを添加することもできる。
【００５４】
電荷輸送層における電荷輸送物質と結着樹脂との割合は、結着樹脂１００質量部に対して電荷輸送物質が５０質量部以上２００質量部以下であることが好ましい。電荷輸送層が１層である場合、その電荷輸送層の膜厚は、５μｍ以上４０μｍ以下であることが好ましく、８μｍ以上３５μｍ以下であることがより好ましい。電荷輸送層を積層構成とした場合、支持体側の電荷輸送層の膜厚は、５μｍ以上３０μｍ以下であることが好ましく、表面側の電荷輸送層の膜厚は、１μｍ以上１０μｍ以下であることが好ましい。
【００５５】
【表１】
2019164241.tif 000035
【００５６】
＜（γ）について＞
（γ）はキシレンおよびトルエンからなる群より選択される少なくとも１種の化合物を示す。本発明の効果を得るために必要な（γ）の含有量は（γ）と（δ）との合計質量中の５質量％以上５０質量％以下であり、より好ましくは１５質量％以上４７質量％以下である。さらに、（γ）はキシレンとトルエンとをそれぞれ単体で用いても構わないし、混合して用いても構わないが、キシレンを５０質量％以上１００質量％以下含むことが好ましい。
【００５７】
＜（δ）について＞
（δ）はシクロペンタノンである。電荷輸送層用塗布液中の（δ）の含有量は、（γ）と（δ）との合計質量中の５０質量％以上９５質量％以下であり、より好ましくは５０質量％以上８５質量％以下である。
【００５８】
＜（ε）について＞
（ε）は酸化防止剤であり、電荷輸送層用塗布液中の（ε）の含有量が該（α）に対して０．００１質量％以上１０質量％以下である。
（ε）は酸化防止作用を有する化合物であれば構わない。たとえば、ヒンダードフェノール系化合物や、ヒンダードアミン化合物、芳香族アミン系化合物等が挙げられる。
また、それらを２種以上混合して用いても構わない。
以下に、酸化防止剤の具体例を示す。下記式（Ｈ―１）、（Ｈ―４）及び（Ｈ―１０）で示される化合物からなる群から選ばれる少なくとも１つの化合物を用いることが好ましい。
【００５９】
【化３４】
2019164241.tif 000036
【００６０】
【化３５】
2019164241.tif 000037
【００６１】
［電子写真感光体］
本発明に係る電子写真感光体は、下引き層と、電荷発生層と、電荷輸送層とを有することを特徴とする。
本発明に係る電子写真感光体を製造する方法としては、後述する各層の塗布液を調製し、所望の層の順番に塗布して、乾燥させる方法が挙げられる。このとき、塗布液の塗布方法としては、浸漬塗布、スプレー塗布、インクジェット塗布、ロール塗布、ダイ塗布、ブレード塗布、カーテン塗布、ワイヤーバー塗布、リング塗布などが挙げられる。これらの中でも、効率性及び生産性の観点から、浸漬塗布が好ましい。
以下、各層について説明する。
【００６２】
＜支持体＞
本発明において、電子写真感光体は、支持体を有する。本発明において、支持体は導電性を有する導電性支持体であることが好ましい。また、支持体の形状としては、円筒状、ベルト状、シート状などが挙げられる。中でも、円筒状支持体であることが好ましい。また、支持体の表面に、陽極酸化などの電気化学的な処理や、ブラスト処理、切削処理などを施してもよい。
【００６３】
支持体の材質としては、金属、樹脂、ガラスなどが好ましい。
金属としては、アルミニウム、鉄、ニッケル、銅、金、ステンレスや、これらの合金などが挙げられる。中でも、アルミニウムを用いたアルミニウム製支持体であることが好ましい。
また、樹脂やガラスには、導電性材料を混合又は被覆するなどの処理によって、導電性を付与してもよい。
【００６４】
＜導電層＞
本発明において、支持体の上に、導電層を設けてもよい。導電層を設けることで、支持体表面の傷や凹凸を隠蔽することや、支持体表面における光の反射を制御することができる
導電層は、導電性粒子と、樹脂と、を含有することが好ましい。
導電性粒子の材質としては、金属酸化物、金属、カーボンブラックなどが挙げられる。
【００６５】
金属酸化物としては、酸化亜鉛、酸化アルミニウム、酸化インジウム、酸化ケイ素、酸化ジルコニウム、酸化スズ、酸化チタン、酸化マグネシウム、酸化アンチモン、酸化ビスマスなどが挙げられる。金属としては、アルミニウム、ニッケル、鉄、ニクロム、銅、亜鉛、銀などが挙げられる。
これらの中でも、導電性粒子の材質として、金属酸化物を用いることが好ましく、特に、酸化チタン、酸化スズ、酸化亜鉛を用いることがより好ましい。
【００６６】
導電性粒子の材質として金属酸化物を用いる場合、金属酸化物粒子の表面をシランカップリング剤などで処理したり、金属酸化物にリンやアルミニウムなど元素やその酸化物をドーピングしたりしてもよい。
また、導電性粒子は、芯材粒子と、その粒子を被覆する被覆層とを有する積層構成としてもよい。芯材粒子の材質としては、酸化チタン、硫酸バリウム、酸化亜鉛などが挙げられる。被覆層の材質としては、酸化スズなどの金属酸化物が挙げられる。
また、導電性粒子として金属酸化物粒子を用いる場合、その体積平均粒子径が、１ｎｍ以上５００ｎｍ以下であることが好ましく、３ｎｍ以上４００ｎｍ以下であることがより好ましい。
【００６７】
樹脂としては、ポリエステル樹脂、ポリカーボネート樹脂、ポリビニルアセタール樹脂、アクリル樹脂、シリコーン樹脂、エポキシ樹脂、メラミン樹脂、ポリウレタン樹脂、フェノール樹脂、アルキッド樹脂などが挙げられる。
また、導電層は、シリコーンオイル、樹脂粒子、酸化チタンなどの隠蔽剤などを更に含有してもよい。
導電層の平均膜厚は、１μｍ以上５０μｍ以下であることが好ましく、３μｍ以上４０μｍ以下であることが特に好ましい。
【００６８】
導電層は、上述の各材料及び溶剤を含有する導電層用塗布液を調製し、この塗膜を形成し、乾燥させることで形成することができる。塗布液に用いる溶剤としては、アルコール系溶剤、スルホキシド系溶剤、ケトン系溶剤、エーテル系溶剤、エステル系溶剤、芳香族炭化水素系溶剤などが挙げられる。導電層用塗布液中で導電性粒子を分散させるための分散方法としては、ペイントシェーカー、サンドミル、ボールミル、液衝突型高速分散機を用いた方法が挙げられる。
【００６９】
＜下引き層＞
本発明において、支持体又は導電層の上に、下引き層を設けてもよい。下引き層を設けることで、層間の接着機能が高まり、電荷注入阻止機能を付与することができる。
下引き層は、樹脂を含有することが好ましい。また、重合性官能基を有するモノマーを含有する組成物を重合することで硬化膜として下引き層を形成してもよい。
【００７０】
樹脂としては、ポリエステル樹脂、ポリカーボネート樹脂、ポリビニルアセタール樹脂、アクリル樹脂、エポキシ樹脂、メラミン樹脂、ポリウレタン樹脂、フェノール樹脂、ポリビニルフェノール樹脂、アルキッド樹脂、ポリビニルアルコール樹脂、ポリエチレンオキシド樹脂、ポリプロピレンオキシド樹脂、ポリアミド樹脂、ポリアミド酸樹脂、ポリイミド樹脂、ポリアミドイミド樹脂、セルロース樹脂などが挙げられる。
【００７１】
重合性官能基を有するモノマーが有する重合性官能基としては、イソシアネート基、ブロックイソシアネート基、メチロール基、アルキル化メチロール基、エポキシ基、金属アルコキシド基、ヒドロキシル基、アミノ基、カルボキシル基、チオール基、カルボン酸無水物基、炭素−炭素二重結合基などが挙げられる。
また、下引き層は、電気特性を高める目的で、電子輸送物質、金属酸化物、金属、導電性高分子などを更に含有してもよい。これらの中でも、電子輸送物質、金属酸化物を用いることが好ましい。
【００７２】
電子輸送物質としては、キノン化合物、イミド化合物、ベンズイミダゾール化合物、シクロペンタジエニリデン化合物、フルオレノン化合物、キサントン化合物、ベンゾフェノン化合物、シアノビニル化合物、ハロゲン化アリール化合物、シロール化合物、含ホウ素化合物などが挙げられる。電子輸送物質として、重合性官能基を有する電子輸送物質を用い、上述の重合性官能基を有するモノマーと共重合させることで、硬化膜として下引き層を形成してもよい。
【００７３】
金属酸化物としては、酸化インジウムスズ、酸化スズ、酸化インジウム、酸化チタン、酸化亜鉛、酸化アルミニウム、二酸化ケイ素などが挙げられる。金属としては、金、銀、アルミなどが挙げられる。
【００７４】
また、下引き層は、添加剤を更に含有してもよい。
下引き層の平均膜厚は、０．１μｍ以上５０μｍ以下であることが好ましく、０．２μｍ以上４０μｍ以下であることがより好ましく、０．３μｍ以上３０μｍ以下であることが特に好ましい。
下引き層は、上述の各材料及び溶剤を含有する下引き層用塗布液を調製し、この塗膜を形成し、乾燥及び／又は硬化させることで形成することができる。塗布液に用いる溶剤としては、アルコール系溶剤、ケトン系溶剤、エーテル系溶剤、エステル系溶剤、芳香族炭化水素系溶剤などが挙げられる。
【００７５】
＜感光層＞
電子写真感光体の感光層は、主に、（１）積層型感光層と、（２）単層型感光層とに分類される。（１）積層型感光層は、電荷発生物質を含有する電荷発生層と、電荷輸送物質を含有する電荷輸送層と、を有する。（２）単層型感光層は、電荷発生物質と電荷輸送物質を共に含有する感光層を有する。
【００７６】
（１）積層型感光層
積層型感光層は、電荷発生層と、電荷輸送層と、を有する。
（１−１）電荷発生層
電荷発生層は、電荷発生物質と、樹脂と、を含有することが好ましい。
電荷発生物質としては、アゾ顔料、ペリレン顔料、多環キノン顔料、インジゴ顔料、フタロシアニン顔料などが挙げられる。これらの中でも、アゾ顔料、フタロシアニン顔料が好ましい。フタロシアニン顔料の中でも、オキシチタニウムフタロシアニン顔料、クロロガリウムフタロシアニン顔料、ヒドロキシガリウムフタロシアニン顔料が好ましい。
【００７７】
電荷発生層中の電荷発生物質の含有量は、電荷発生層の全質量に対して、４０質量％以上８５質量％以下であることが好ましく、６０質量％以上８０質量％以下であることがより好ましい。
【００７８】
樹脂としては、ポリエステル樹脂、ポリカーボネート樹脂、ポリビニルアセタール樹脂、ポリビニルブチラール樹脂、アクリル樹脂、シリコーン樹脂、エポキシ樹脂、メラミン樹脂、ポリウレタン樹脂、フェノール樹脂、ポリビニルアルコール樹脂、セルロース樹脂、ポリスチレン樹脂、ポリ酢酸ビニル樹脂、ポリ塩化ビニル樹脂などが挙げられる。これらの中でも、ポリビニルブチラール樹脂がより好ましい。
【００７９】
また、電荷発生層は、酸化防止剤、紫外線吸収剤などの添加剤を更に含有してもよい。具体的には、ヒンダードフェノール化合物、ヒンダードアミン化合物、硫黄化合物、リン化合物、ベンゾフェノン化合物、などが挙げられる。
電荷発生層の平均膜厚は、０．１μｍ以上１μｍ以下であることが好ましく、０．１５μｍ以上０．４μｍ以下であることがより好ましい。
電荷発生層は、上述の各材料及び溶剤を含有する電荷発生層用塗布液を調製し、この塗膜を形成し、乾燥させることで形成することができる。塗布液に用いる溶剤としては、アルコール系溶剤、スルホキシド系溶剤、ケトン系溶剤、エーテル系溶剤、エステル系溶剤、芳香族炭化水素系溶剤などが挙げられる。
【００８０】
（１−２）電荷輸送層
電荷輸送層は、電荷輸送物質と、樹脂と、を含有することが好ましい。
電荷輸送物質としては、例えば、多環芳香族化合物、複素環化合物、ヒドラゾン化合物、スチリル化合物、エナミン化合物、ベンジジン化合物、トリアリールアミン化合物や、これらの物質から誘導される基を有する樹脂などが挙げられる。これらの中でも、トリアリールアミン化合物、ベンジジン化合物が好ましい。これら電荷輸送物質の中でも、（Ａ−１）〜（Ａ−４）で示す化合物を含むことが好ましい。
電荷輸送層中の電荷輸送物質の含有量は、電荷輸送層の全質量に対して、２５質量％以上７０質量％以下であることが好ましく、３０質量％以上５５質量％以下であることがより好ましい。
【００８１】
樹脂としては、前記した結着樹脂（（β）についての箇所で述べた結着樹脂）を用いることが好ましい。また、上記結着樹脂と共に、例えば、アクリル樹脂、ポリビニルカルバゾール樹脂、フェノキシ樹脂、ポリビニルブチラール樹脂、ポリスチレン樹脂、ポリビニルアセテート樹脂、ポリサルホン樹脂、塩化ビニリデン、アクリロニトリル共重合体、ポリビニルベンザール樹脂を電荷輸送層中に含有しても構わない。これらは、単独、混合または共重合体として、１種または２種以上用いることができる。
【００８２】
電荷輸送物質と樹脂との含有量比（質量比）は、４：１０〜２０：１０が好ましく、５：１０〜１２：１０がより好ましい。
有機微粒子としてはフッ素原子含有樹脂微粒子、ポリスチレン微粒子、ポリエチレン樹脂粒子のような高分子樹脂粒子が挙げられる。無機微粒子としては、例えば、シリカ粒子、アルミナ粒子のような金属酸化物粒子が挙げられる。
【００８３】
また、電荷輸送層は、酸化防止剤、紫外線吸収剤、可塑剤、レベリング剤、滑り性付与剤、耐摩耗性向上剤などの添加剤を含有してもよい。具体的には、ヒンダードフェノール化合物、ヒンダードアミン化合物、硫黄化合物、リン化合物、ベンゾフェノン化合物、シロキサン変性樹脂、シリコーンオイル、フッ素樹脂粒子、ポリスチレン樹脂粒子、ポリエチレン樹脂粒子、シリカ粒子、アルミナ粒子、窒化ホウ素粒子などが挙げられる。
【００８４】
電荷輸送層の平均膜厚は、５μｍ以上５０μｍ以下であることが好ましく、８μｍ以上４０μｍ以下であることがより好ましく、１０μｍ以上３０μｍ以下であることが特に好ましい。
電荷輸送層は、上述の各材料及び溶剤を含有する電荷輸送層用塗布液を調製し、この塗膜を形成し、乾燥させることで形成することができる。
【００８５】
電荷輸送層用塗布液に用いられる溶剤は、（γ）、（δ）と共に、例えば、アルコール系溶剤、スルホキシド溶剤、ケトン系溶剤、エーテル系溶剤、エステル系溶剤、芳香族炭化水素系溶剤などを使用しても構わない。
電荷輸送層用塗布液は、酸化防止剤を含有する。前記したように酸化防止剤は酸化防止作用を有するものであれば制限はないが、ヒンダードフェノール系、ヒンダードアミン系が好ましい。また、その他の劣化防止剤（硫黄原子含有酸化防止剤、リン原子含有酸化防止剤等）を併用しても構わない。
【００８６】
＜保護層＞
本発明において、感光層の上に、保護層を設けてもよい。保護層を設けることで、耐久性を向上することができる。
保護層は、導電性粒子及び／又は電荷輸送物質と、樹脂とを含有することが好ましい。
導電性粒子としては、酸化チタン、酸化亜鉛、酸化スズ、酸化インジウムなどの金属酸化物の粒子が挙げられる。
【００８７】
電荷輸送物質としては、多環芳香族化合物、複素環化合物、ヒドラゾン化合物、スチリル化合物、エナミン化合物、ベンジジン化合物、トリアリールアミン化合物や、これらの物質から誘導される基を有する樹脂などが挙げられる。これらの中でも、トリアリールアミン化合物、ベンジジン化合物が好ましい。
【００８８】
樹脂としては、ポリエステル樹脂、アクリル樹脂、フェノキシ樹脂、ポリカーボネート樹脂、ポリスチレン樹脂、フェノール樹脂、メラミン樹脂、エポキシ樹脂などが挙げられる。中でも、ポリカーボネート樹脂、ポリエステル樹脂、アクリル樹脂が好ましい。
また、保護層は、重合性官能基を有するモノマーを含有する組成物を重合することで硬化膜として形成してもよい。その際の反応としては、熱重合反応、光重合反応、放射線重合反応などが挙げられる。重合性官能基を有するモノマーが有する重合性官能基としては、アクリル基、メタクリル基などが挙げられる。重合性官能基を有するモノマーとして、電荷輸送能を有する材料を用いてもよい。
【００８９】
保護層は、酸化防止剤、紫外線吸収剤、可塑剤、レベリング剤、滑り性付与剤、耐摩耗性向上剤、などの添加剤を含有してもよい。具体的には、ヒンダードフェノール化合物、ヒンダードアミン化合物、硫黄化合物、リン化合物、ベンゾフェノン化合物、シロキサン変性樹脂、シリコーンオイル、フッ素樹脂粒子、ポリスチレン樹脂粒子、ポリエチレン樹脂粒子、シリカ粒子、アルミナ粒子、窒化ホウ素粒子などが挙げられる。
【００９０】
保護層の平均膜厚は、０．５μｍ以上１０μｍ以下であることが好ましく、１μｍ以上７μｍ以下であることが好ましい。
保護層は、上述の各材料及び溶剤を含有する保護層用塗布液を調製し、この塗膜を形成し、乾燥及び／又は硬化させることで形成することができる。塗布液に用いる溶剤としては、アルコール系溶剤、ケトン系溶剤、エーテル系溶剤、スルホキシド系溶剤、エステル系溶剤、芳香族炭化水素系溶剤が挙げられる。
【００９１】
［プロセスカートリッジ、電子写真装置］
本発明に係るプロセスカートリッジは、これまで述べてきた電子写真感光体と、帯電手段、現像手段、転写手段及びクリーニング手段からなる群より選択される少なくとも１つの手段とを一体に支持し、電子写真装置本体に着脱自在であることを特徴とする。
また、本発明に係る電子写真装置は、これまで述べてきた電子写真感光体、帯電手段、露光手段、現像手段及び転写手段を有することを特徴とする。
【００９２】
図１に、電子写真感光体を備えたプロセスカートリッジを有する電子写真装置の概略構成の一例を示す。
図１において、円筒状の電子写真感光体１は、軸２を中心に矢印方向（図１中の時計回り方向）に所定の周速度（プロセススピード）で回転駆動される。電子写真感光体１の表面は、回転過程において、帯電手段３により、正又は負の所定電位に帯電される。尚、図においては、ローラ型帯電部材によるローラ帯電方式を示しているが、コロナ帯電方式、近接帯電方式、注入帯電方式などの帯電方式を採用してもよい。
【００９３】
帯電された電子写真感光体１の表面には、露光手段（不図示）から露光光４が照射され、目的の画像情報に対応した静電潜像が形成される。電子写真感光体１の表面に形成された静電潜像は、現像手段５内に収容されたトナーで現像され、電子写真感光体１の表面にはトナー像が形成される。電子写真感光体１の表面に形成されたトナー像は、転写手段６により、転写材７に転写される。転写材７は、転写材供給手段（不図示）から電子写真感光体１の回転と同期して取り出されて、電子写真感光体１と転写手段６との間（当接部）に給送される。また、転写手段６には、トナーの保有電荷とは逆極性のバイアス電圧がバイアス電源（不図示）から印加される。
【００９４】
トナー像が転写された転写材７は、定着手段８へ搬送され、トナー像の定着処理を受け、電子写真装置の外へプリントアウトされる。電子写真装置は、転写後の電子写真感光体１の表面に残ったトナーなどの付着物を除去するための、クリーニング手段９を有していてもよい。また、クリーニング手段を別途設けず、上記付着物を現像手段などで除去する、所謂、クリーナーレスシステムを用いてもよい。
【００９５】
電子写真装置は、電子写真感光体１の表面を、前露光手段（不図示）からの前露光光１０により除電処理する除電機構を有していてもよい。また、本発明に係るプロセスカートリッジを電子写真装置本体に着脱するために、レールなどの案内手段１２を設けてもよい。
本発明に係る電子写真感光体は、レーザービームプリンター、ＬＥＤプリンター、複写機、ファクシミリ、及び、これらの複合機などに用いることができる。
【実施例】
【００９６】
以下、実施例及び比較例を用いて本発明を更に詳細に説明する。本発明は、その要旨を超えない限り、下記の実施例によって何ら限定されるものではない。尚、以下の実施例の記載において、「部」とあるのは特に断りのない限り「質量部」を意味する。
【００９７】
（電荷輸送層用塗布液１の製造例）
（α）上記構造式（Ａ−１）で示される化合物（電荷輸送性化合物（正孔輸送性化合物））７．２部、
上記構造式（Ａ−２）で示される化合物（電荷輸送性化合物（正孔輸送性化合物））０．８部、
（β）樹脂Ｂ２  １０部、
（γ）ｏ−キシレン  １８部、
（δ）シクロペンタノン  ３３部、
（ε）上記構造式（Ｈ−４）で示される化合物（商品名：Ｉｒｇａｎｏｘ１０１０、豊通ケミプラス（株））  ０．００８部、
・ジメトキシメタン（メチラール）  ３１部。
上記の材料を混合し、混合後、フィルターを用いて濾過したものを電荷輸送層用塗布液とした。
得られた電荷輸送層用塗布液を「塗布液１」とする。塗布液の製法に関する詳細を表２に示す。
【００９８】
（電荷輸送層用塗布液２〜電荷輸送層用塗布液３２の製造例）
塗布液１の製造例において（α）、（β）、（γ）、（δ）、及び（ε）を表２、表３に示すように変更した以外はすべて塗布液１の製造例と同様にして電荷輸送層用塗布液を作製した。詳細を表２、表３に示す。得られた電荷輸送層用塗布液を「塗布液２〜塗布液３２」とする。
【００９９】
（電荷輸送層用塗布液３３の製造例）
（α）上記構造式（Ａ−１）で示される化合物（電荷輸送性化合物（正孔輸送性化合物））７．２部、
上記構造式（Ａ−２）で示される化合物（電荷輸送性化合物（正孔輸送性化合物））０．８部、
（β）樹脂Ｂ２  １０部、
（γ）ｏ−キシレン  １８部、
（δ）シクロペンタノン  ３３部、
（ε）上記構造式（Ｈ−４）で示される化合物（商品名：アデカスタブＡＯ−６０Ｇ、（株）ＡＤＥＫＡ）  ０．００８部、
・ジメトキシメタン（メチラール）  ３１部
上記の材料を混合し、混合後、フィルターを用いて濾過したものを電荷輸送層用塗布液とした。得られた電荷輸送層用塗布液を「塗布液３３」とする。塗布液の製法に関する詳細を表３に示す。
【０１００】
（電荷輸送層用塗布液３４〜電荷輸送層用塗布液４８の製造例）
塗布液１の製造例において（α）、（β）、（γ）、（δ）、及び（ε）を表４に示すように変更した以外はすべて塗布液１の製造例と同様にして電荷輸送層用塗布液を作製した。詳細を表４に示す。得られた電荷輸送層用塗布液を「塗布液３４〜塗布液４８」とする。
【０１０１】
（実施例Ａ−１）
長期間保存後の塗布液１の着色性の評価１は以下のようにして行った。
【０１０２】
・評価１
電荷輸送層用塗布液１を内面がポリテトラフルオロエチレンによってコーティングされた金属容器に投入し、蓋をして密閉する。次に、その容器ごと温度３０℃の恒温槽に投入して１０日おきに開封し、攪拌を行いながら３か月間静置する。その後、温度２５℃の環境に取り出し容器を開封し、塗料の様子を目視で観察する。調合後に金属容器に投入した直後に撮影した写真と比較して色味に変化が見られない、もしくは変化がわずかであるものは良好であると判断した。
結果を表２に示す。
【０１０３】
（実施例Ａ−２〜実施例Ａ−３３）
実施例Ａ−１において塗布液１を塗布液２〜塗布液３３に変更した以外はすべて実施例Ａ−１と同様にして評価を行った。結果を表２、表３に示す。
（実施例Ａ−３４〜実施例Ａ−４８）
実施例Ａ−１において塗布液１を塗布液３４〜塗布液４８に変更した以外はすべて実施例Ａ−１と同様にして評価を行った。結果を表４に示す。
【０１０４】
【表２】
2019164241.tif 000038
【０１０５】
【表３】
2019164241.tif 000039
【０１０６】
【表４】
2019164241.tif 000040
【０１０７】
＜電子写真感光体の製造＞
（電子写真感光体１の製造例）
直径３０ｍｍ、長さ３５７．５ｍｍのアルミニウムシリンダーを支持体（円筒状支持体）とした。
【０１０８】
＜導電層＞
酸化スズで被覆されている硫酸バリウム粒子（商品名：パストランＰＣ１、三井金属鉱業（株）製）  ６０部、
酸化チタン粒子（商品名：ＴＩＴＡＮＩＸ  ＪＲ、テイカ（株）製）  １５部、
レゾール型フェノール樹脂（商品名：フェノライト  Ｊ−３２５、ＤＩＣ（株）（旧：大日本インキ化学工業（株））製、固形分７０質量％）  ４３部、
シリコーンオイル（商品名：ＳＨ２８ＰＡ、東レ・ダウコーニング（株）（旧：東レシリコーン（株））製）  ０．０１５部、
シリコーン樹脂粒子（商品名：トスパール１２０、モメンティブ・パフォーマンス・マテリアルズ・ジャパン合同会社（旧：東芝シリコーン（株））製）  ３．６部、
２−メトキシ−１−プロパノール  ５０部、
メタノール  ５０部。
上記の材料を、ボールミルに入れ、２０時間分散処理することによって、導電層用塗布液を調製した。この導電層用塗布液を支持体上に浸漬塗布し、得られた塗膜を１時間１４０℃で加熱し、硬化させることによって、膜厚１５μｍの導電層を形成した。
【０１０９】
＜下引き層＞
共重合ナイロン（商品名：アミランＣＭ８０００、東レ（株）製）１０部
メトキシメチル化６ナイロン樹脂（商品名：トレジンＥＦ−３０Ｔ、ナガセケムテックス（株）（旧：帝国化学産業（株））製）３０部
上記の材料を、メタノール４００部／ｎ−ブタノール２００部の混合溶剤に溶解させることによって、下引き層用塗布液を調製した。この下引き層用塗布液を導電層上に浸漬塗布し、得られた塗膜を３０分間１００℃で乾燥させることによって、膜厚０．４５μｍの下引き層を形成した。
【０１１０】
＜電荷発生層＞
ＣｕＫβ特性Ｘ線回折におけるブラッグ角２θ±０．２°の７．４°および２８．２°に強いピークを有する結晶形のヒドロキシガリウムフタロシアニン結晶（電荷発生物質）２０部、
下記式（１）で示されるカリックスアレーン化合物  ０．２部、
【０１１１】
【化３６】
2019164241.tif 000041
【０１１２】
ポリビニルブチラール（商品名：エスレックＢＸ−１、積水化学工業（株）製）  １０部、
シクロヘキサノン  ６００部。
上記の材料を、直径１ｍｍガラスビーズを用いたサンドミルに入れた。そして、４時間分散処理した後、酢酸エチル７００部を加えることによって、電荷発生層用塗布液を調製した。この電荷発生層用塗布液を電荷輸送層上に浸漬塗布し、得られた塗膜を１５分間８０℃で乾燥させることによって、膜厚０．１７μｍの電荷発生層を形成した。
【０１１３】
＜電荷輸送層＞
次に３０℃で６か月保管後の「塗布液１」を前記電荷発生層上に浸漬塗布して塗膜を形成し、得られた塗膜を６０分間１２０℃で乾燥させることによって、膜厚３０μｍの電荷輸送層を形成した。
製法の詳細を表５に示す。得られた電子写真感光体を「感光体１」とする。
【０１１４】
（電子写真感光体２〜１５の製造例）
感光体１の製造例において電荷輸送層用塗布液を表５に示すように変更した以外はすべて感光体１の製造例と同様にして電子写真感光体を作製した。詳細を表５に示す。得られた感光体を「感光体２〜感光体１５」とする。
【０１１５】
（電子写真感光体１６の製造例）
直径３０ｍｍ、長さ３５７．５ｍｍのアルミニウムシリンダーを支持体（円筒状支持体）とした。
【０１１６】
＜下引き層＞
次に、金属酸化物粒子としての酸化亜鉛粒子（比表面積：１９ｍ２／ｇ、粉体抵抗：４．７×１０６Ω・ｃｍ）１００部とトルエン５００部とを撹拌混合した。次いで、混合物にシランカップリング剤（化合物名：Ｎ−２−（アミノエチル）−３−アミノプロピルメチルジメトキシシラン、商品名：ＫＢＭ６０２、信越化学工業（株）製）０．８部を添加し、６時間攪拌した。その後、トルエンを減圧留去して、温度１３０℃で６時間加熱乾燥し、表面処理された酸化亜鉛粒子を得た。
【０１１７】
次に、下記の材料を、メチルエチルケトン７３．５部と１−ブタノール７３．５部との混合溶液に溶解させた。
ポリオール樹脂としてブチラール樹脂（商品名：ＢＭ−１、積水化学工業（株）製）１５部および
ブロック化イソシアネート（商品名：スミジュール３１７５、住化コベストロウレタン（株）製）１５部。
この溶液に前記表面処理された酸化亜鉛粒子８０．８部、２，３，４−トリヒドロキシベンゾフェノン０．８部（東京化成工業（株）製）を加え、これを直径０．８ｍｍのガラスビーズを用いたサンドミル装置で温度２３±３℃の雰囲気下で３時間分散した。
分散後、下記の材料を加えて攪拌し、下引き層用塗布液を調製した。
シリコーンオイル（商品名：ＳＨ２８ＰＡ、東レ・ダウコーニング（株）製）０．０１部、
架橋ポリメタクリル酸メチル（ＰＭＭＡ）粒子（商品名：ＴＥＣＨＰＯＬＹＭＥＲ  ＳＳＸ−１０２、積水化成品工業（株）製、一次粒子の個数平均粒径２．５μｍ）５．６部。
この下引き層用塗布液を上記支持体上に浸漬塗布し、得られた塗膜を４０分間１６０℃で乾燥させて、膜厚が１８μｍの下引き層を形成した。
【０１１８】
＜電荷発生層＞
次に、感光体１の製造例と同様に膜厚０．１７μｍの電荷発生層を形成した。
＜電荷輸送層＞
その後、温度３０℃で６か月保管後の「塗布液１６」を前記電荷発生層上に浸漬塗布して塗膜を形成し、得られた塗膜を６０分間１２０℃で乾燥させることによって、膜厚１８μｍの電荷輸送層を形成した。
【０１１９】
特開２００９−１０４１４５号公報の（合成例（Ｅ−３））に記載の方法で、下記式（Ｘ）で示される構造を有する化合物が主成分である生成物を得た。
【０１２０】
【化３７】
2019164241.tif 000042
【０１２１】
続いて、同じく特開２００９−１０４１４５号公報の（製造例（Ａ−１））に記載の方法で、下記式（Ｙ）で示される構造を有する化合物が主成分である生成物を得た。
【０１２２】
【化３８】
2019164241.tif 000043
【０１２３】
次に、撹拌機、還流冷却器、滴下ロート、温度計及びガス吹込口を取り付けたガラスフラスコに、以下の各成分を導入した。
上記式（Ｘ）で示される構造を有する化合物が主成分である生成物  ７０部
上記式（Ｙ）で示される構造を有する化合物が主成分である生成物  ３０部
トリフルオロトルエン  ２７０部
ＡＩＢＮ（アゾビスイソブチロニトリル）  ０．３５部
【０１２４】
このフラスコに窒素ガスを導入し、還流下（約１００℃に加熱）で、１５時間反応させた。この反応液を１０倍量のメタノール中に投入、沈澱させ、濾過を行った。
得られた濾物１部を、メタノール４３部及びイオン交換水１７部の混合溶液中にて温度１０℃で１５分間撹拌した後、ポリプロピレンフィルターにて遠心濾過を行った。得られた濾物にさらにメタノール４０部を加え、１０℃で４０分間撹拌した後、ポリプロピレンフィルターにて遠心濾過を行った。得られた濾物を８時間以上風乾した後、撹拌機付き減圧乾燥機にて、温度７０℃、内圧２６０ｍｍＨｇ以下で３時間、減圧乾燥した。このようにして、上記式（Ｘ）で示される構造を有する重合体（Ｚ）を得た。なお、この重合体（Ｚ）の重量平均分子量は、７２，０００であった。
【０１２５】
前記重合体（Ｚ）１．５部を、１，１，２，２，３，３，４−ヘプタフルオロシクロペンタン（商品名：ゼオローラＨ、日本ゼオン（株）製）４２部及び１−プロパノール４８部の混合溶剤に溶解した。その後、四フッ化エチレン樹脂粒子（商品名：ルブロンＬ−２、ダイキン工業（株）製）３０部を加えた液を、高圧分散機（商品名：マイクロフルイダイザーＭ−１１０ＥＨ、Ｍｉｃｒｏｆｌｕｉｄｉｃｓ社製）にて４０ＭＰａの圧力で４回通過させて、四フッ化エチレン樹脂粒子の分散液を得た。その後、下記式（２）で示される構造を有する正孔輸送性化合物７２部、１，１，２，２，３，３，４−ヘプタフルオロシクロペンタン３０部及び１−プロパノール３０部を前記分散液に加え、ポリフロンフィルター（商品名：ＰＦ−０４０、アドバンテック東洋（株）製）で濾過を行い、保護層用塗布液を調製した。
【０１２６】
【化３９】
2019164241.tif 000044
【０１２７】
得られた保護層用塗布液を前記した電荷輸送層上に浸漬塗布し、得られた塗膜を５分間５０℃で乾燥させた。乾燥後、窒素雰囲気下にて、加速電圧６０ｋＶ、吸収線量８０００Ｇｙの条件で１．６秒間電子線を塗膜に照射した。なお、電子線の照射から１分間の加熱処理までの酸素濃度は２０ｐｐｍであった。その後、窒素雰囲気下にて、２５℃から１１０℃まで１０秒かけて昇温させた。次に、大気中において、１００℃の乾燥炉で１０分加熱処理を行い、膜厚５μｍである保護層を形成した。得られた電子写真感光体を「感光体１６」とする。
【０１２８】
（電子写真感光体１７〜２６の製造例）
感光体１６の製造例において電荷輸送層用塗布液を表５に示すように変更した以外はすべて感光体１６の製造例と同様にして電子写真感光体を作製した。詳細を表５に示す。得られた感光体を「感光体１７〜感光体２６」とする。
【０１２９】
（電子写真感光体２７〜３２の製造例）
感光体１の製造例において電荷輸送層用塗布液を表５に示すように変更した以外はすべて感光体１の製造例と同様にして電子写真感光体を作製した。詳細を表５に示す。得られた感光体を「感光体２７〜感光体３２」とする。
【０１３０】
（電子写真感光体３３の製造例）
感光体１の製造例において電荷輸送層用塗布液を表５に示すように変更した以外はすべて感光体１の製造例と同様にして電子写真感光体を作製した。詳細を表５に示す。得られた感光体を「感光体３３」とする。
【０１３１】
（電子写真感光体３４〜４８の製造例）
感光体１の製造例において電荷輸送層用塗布液を表６に示すように変更した以外はすべて感光体１の製造例と同様にして電子写真感光体を作製した。詳細を表６に示す。得られた感光体を「感光体３４〜感光体４８」とする。
【０１３２】
（実施例Ｂ−１）
感光体１について下記の方法で評価２を行った。
【０１３３】
・評価２
感光体１を評価装置であるキヤノン（株）製の電子写真装置（複写機）（商品名：ｉＲ−ＡＤＶ  Ｃ５２５５）の改造機のシアンステーションに装着し、以下のように画像評価を行った。
温度２３℃／相対湿度５０％の環境下で、上記評価装置のシアンステーションを設置した。そして電子写真感光体の暗部電位（Ｖｄ）が−７００Ｖ、明部電位（Ｖｌ）が−２００Ｖになるように帯電装置および画像露光装置の条件を設定し、電子写真感光体の初期電位を調整した。
次に、シアン濃度３０％のスクリーン画像をハーフトーン画像として１枚出力し、画像を確認した。ポチや部分的な濃度薄等の目立った画像欠陥がないものは良好であると判断した。
結果を表５に示す。
【０１３４】
（実施例Ｂ−２〜実施例Ｂ−３３）
実施例Ｂ−１において感光体１を感光体２〜感光体３３に変更した以外はすべて実施例Ｂ−１と同様にして評価を行った。結果を表５に示す。
【０１３５】
（実施例Ｂ−３４〜実施例Ｂ−４８）
実施例Ｂ−１において感光体１を感光体３４〜感光体４８に変更した以外はすべて実施例Ｂ−１と同様にして評価を行った。結果を表６に示す。
【０１３６】
【表５】
2019164241.tif 000045
【０１３７】
【表６】
2019164241.tif 000046
【符号の説明】
【０１３８】
１  電子写真感光体
２  軸
３  帯電手段
４  露光光
５  現像手段
６  転写手段
７  転写材
８  定着手段
９  クリーニング手段
１０  前露光光
１１  プロセスカートリッジ
１２  案内手段
【図１】
2019164241.tif 000048